(57)【要約】【課題】本発明は、より理想的な荷電粒子線装置の分解能評価用の標準試料を提供することを目的とする。【解決手段】本発明では、荷電粒子線装置の試料作成方法であって、基板表面に微細な凹凸を形成するステップと、前記基板にコロイド金属又はイオン液体に分散した金属微粒子を滴下するステップと、前記基板に滴下した溶液を除去するステップと、を有することを特徴とする試料作成方法を提供する。また、荷電粒子線装置の試料作成方法であって、基板表面に微細な凹凸を形成するステップと、前記基板表面にスパッタにより金属微粒子を付着させるステップと、を有することを特徴とする試料作成方法を提供する。【選択図】  図１
2011158257.tif 000002
【特許請求の範囲】
【請求項１】
荷電粒子線装置の試料作成方法であって、
基板表面に微細な凹凸を形成するステップと、
前記基板にコロイド金属又はイオン液体に分散した金属微粒子を滴下するステップと、
前記基板に滴下した溶液を除去するステップと、
を有することを特徴とする試料作成方法。
【請求項２】
請求項１の試料作成方法において、
前記基板表面に微細な凹凸を形成するステップは、前記基板にイオンビーム又はプラズマ照射をすることによることを特徴とする試料作成方法。
【請求項３】
請求項１の試料作成方法において、
前記基板に滴下した溶液を除去するステップは、前記基板にプラズマ又はイオンビーム又は紫外線照射を行うことによることを特徴とする試料作成方法。
【請求項４】
請求項１の試料作成方法において、
前記基板にコロイド金属又はイオン液体に分散した金属微粒子を滴下するステップの前に、
前記基板表面に親水化処理を施すステップを有することを特徴とする試料作成方法。
【請求項５】
請求項１の試料作成方法において、
前記基板にコロイド金属又はイオン液体に分散した金属微粒子を滴下するステップの前に、
前記基板表面にポリカチオン処理を施すステップを有することを特徴とする試料作成方法。
【請求項６】
請求項１の試料作成方法において、
前記基板は、導電性を有することを特徴とする試料作成方法。
【請求項７】
請求項１の試料作成方法において、
前記基板と前記金属微粒子の原子番号が異なることを特徴とする試料作成方法。
【請求項８】
請求項１の試料作成方法において、
前記基板にコロイド金属又はイオン液体に分散した金属微粒子を滴下するステップにおける金属微粒子は、異なる粒径の金属微粒子が含まれることを特徴とする試料作成方法。
【請求項９】
荷電粒子線装置の試料作成方法であって、
基板表面に微細な凹凸を形成するステップと、
前記基板表面にスパッタにより金属微粒子を付着させるステップと、
を有することを特徴とする試料作成方法。
【請求項１０】
請求項９の試料作成方法において、
前記基板表面に微細な凹凸を形成するステップは、前記基板にイオンビーム又はプラズマ照射をすることによることを特徴とする試料作成方法。
【請求項１１】
荷電粒子線装置において、
基板表面に微細な凹凸を形成するステップと、
前記基板にコロイド金属又はイオン液体に分散した金属微粒子を滴下するステップと、
前記基板に滴下した溶液を除去するステップと、により作成された試料を用いて分解能評価を行うことを特徴とする荷電粒子線装置。
【発明の詳細な説明】
【技術分野】
【０００１】
本発明は、荷電粒子線装置およびその像分解能評価用試料に関し、特に、走査電子顕微鏡や走査形イオン顕微鏡などの荷電粒子線顕微鏡における像分解能評価用試料の作製方法及び前記試料を用いて像分解能を客観的に評価した値に基づく荷電粒子線顕微鏡の性能評価に関するものである。
【背景技術】
【０００２】
荷電粒子線顕微鏡の分解能評価は一般的に金属蒸着法により、微小な粒子を作製して、顕微鏡観察し、その観察画像上で識別できる粒子２点間のギャップの最小距離により評価するギャップ法を採用している。現在日本における分解能評価はこのギャップ法が標準的である。
【０００３】
しかし、この像分解能評価法には国際基準がない。前記手法は最短距離を判定する際、評価者の主観が入ってしまうため装置実力と分解能スペックの対応がメーカー間で異なることが問題となっている。分解能を評価するには、画像による判断だけでなく、数値による定量的な客観的評価が必要である。このためＩＳＯ化が推進されており、特許文献１に開示されている手法等の各種評価手法が、「ＳＥＭの分解能評価の標準化」として提案されている（非特許文献１）。今後は装置を提供する上で、これらの手法によって像分解能を客観的に評価した荷電粒子線顕微鏡を提供することが必須となる。
【０００４】
ところで、分解能評価のための標準試料にはカーボンや磁気テープ上に金粒子を蒸着した試料等が使用される。従来、分解能試料作製方法は、主に真空中で母材となる基板に金属粒子をスパッタまたは加熱による真空蒸着によって蒸着する方法が用いられている。
【０００５】
スパッタを用いた手法は、蒸着する試料を目的のターゲット金属板付近にセットし、真空中で試料とターゲット間に電圧をかける。電子やイオンが高速移動し、イオンがターゲットに衝突しターゲットの金属粒子をはじき飛ばすことによって削れ、はじき飛ばされた金属の粒子が試料に付着し蒸着される手法である。真空蒸着は真空中で目的の金属を、内部の発熱源の高温によって溶解させ試料の上で金属を飛散させ、蒸着する手法である（非特許文献２）。
【先行技術文献】
【特許文献】
【０００６】
【特許文献１】特開２００３−１４２０２１号公報
【非特許文献】
【０００７】
【非特許文献１】Microbeam analysis -- Scanning electron microscopy -- Methods for the evaluation of image sharpness , ISO/DIS 24597
【非特許文献２】走査電子顕微鏡  日本電子顕微鏡学会関東支部  編，１２８〜１３３項
【発明の概要】
【発明が解決しようとする課題】
【０００８】
前記従来手法で作製された分解能評価用の標準試料は、基板の平滑性が乏しく、また粒状性・間隙の制御は不均一であり、かつ再現性の確保が困難である。客観的手法による像分解能評価を再現性良く実施する試料を提供するには、（１）粒径が一定（２）粒子間の空隙が一定（３）基板が（巨視的に）平滑（４）試料表面が清浄、という条件が揃った試料が望ましい。
【０００９】
本発明は、より理想的な荷電粒子線装置の分解能評価用の標準試料を提供することを目的とする。
【課題を解決するための手段】
【００１０】
本発明では、荷電粒子線装置の試料作成方法であって、基板表面に微細な凹凸を形成するステップと、前記基板にコロイド金属又はイオン液体に分散した金属微粒子を滴下するステップと、前記基板に滴下した溶液を除去するステップと、を有することを特徴とする試料作成方法を提供する。また、荷電粒子線装置の試料作成方法であって、基板表面に微細な凹凸を形成するステップと、前記基板表面にスパッタにより金属微粒子を付着させるステップと、を有することを特徴とする試料作成方法を提供する。
【発明の効果】
【００１１】
本発明により、粒状性が揃った、コロイドまたはイオン液体中の金属を標準粒子として利用するため、粒状性が揃った粒子が均一に基板上に分散した試料を再現性良く作成可能となる。
【００１２】
また、スパッタにより金属微粒子を付着させたとしても、基板表面に凹凸が形成されていることから、金属微粒が基板全体に均一に分散した試料を再現性良く作成可能となる。
【図面の簡単な説明】
【００１３】
【図１】本発明実施例１の標準的分解能評価用試料作製フローチャートの一例。
【図２】金属微粒子含コロイドまたはイオン液体を用いた標準的分解能評価用試料作製手順を示す図。
【図３】複数の粒径からなる金属微粒子含コロイドまたはイオン液体混合液をピペッターで分散する手法を用いた分解能評価用試料作製手順を示す図。
【図４】複数の粒径からなる金属微粒子含コロイドまたはイオン液体をピペッターで段階的に分散する手法を用いた分解能評価用試料作製手順を示す図。
【図５】蒸着またはスパッタ法を用い分解能評価用試料作製手順を示す図。
【図６】真空蒸着する際、蒸着量は蒸着源と試料との間の距離で決まることを説明する図。
【図７】客観的分解能値の評価フローチャート。
【図８】走査電子顕微鏡の概略図。
【図９】実施例１で観察されたＳＥＭ像。
【図１０】実施例４のＣＧ法により計測された結果。
【発明を実施するための形態】
【００１４】
金属微粒子含コロイドまたはイオン液体を塗布する基板の表面が平滑すぎると粒子の付着が不安定になり粒子同士が接着してしまう可能性があるので、イオンビームを照射し表面を荒らし微細な凹凸をつける。また、ポリカチオン処理を施すことで金属微粒子と基板の密着性を高める。
【００１５】
以下、本発明の実施例を図１〜図１０により説明する。
【実施例１】
【００１６】
図１に本発明の標準的分解能評価用試料作製フローチャートの一例を示す。
【００１７】
本実施例での作成は、（ステップ１）基板表面のクリーニング、（ステップ２）基盤表面を荒らす、（ステップ３）親水化処理、（ステップ４）ポリカチオン処理、（ステップ５）溶液滴下、（ステップ６）溶液除去、の工程からなる。なお、このうちステップ１，３，４は必要に応じて実施すれば良い。
【００１８】
以下、図２を用いて詳細を説明する。
【００１９】
基板に分散する均一な粒子径を保有する金属微粒子１０は、基板にコロイド金属またはイオン液体中に分散する金属微粒子１を滴下して作成する。この金属微粒子は、粒径が既知でかつ粒子径の揃ったものを用いる。このような粒子径が揃った金属微粒子を使用することで、多数の試料を複数回に分けて作製する場合にも粒径にばらつきがなく毎回一定粒径の試料作製が可能となる。
【００２０】
金属微粒子を載せる部材としては、平滑かつ導電性がある基板２を用いる。導電性は、電子顕微鏡等の荷電粒子線によってチャージアップしないためである。さらに、比較的軽元素から成り、基板に蒸着する粒子との間に原子番号差を有するものが望ましい。基板と粒子に原子番号差があると、試料像のコントラストがつきやすいためである。
【００２１】
基板の例としては、ＨＯＰＧ（高配向熱分解黒鉛），Ｓｉ基板が挙げられるが、グラファイトからなるカーボンロッドの表面を研磨して平滑化したものを用いてもよい。
【００２２】
（ステップ１）について
基板の表面は必要に応じてあらかじめ清浄化する（ステップ１）。清浄の方法としては煮沸または真空中での加熱等がある。
【００２３】
（ステップ２）について
疎水性が高く、試料表面が非常に平滑であると、溶液中の分散したい金属微粒子が基板上を滑るなどして試料に被着しない可能性があり均一な分散を実現しづらくなる。対策の一つとして、図２（ａ）のように、イオンビームあるいはプラズマ照射３により金属微粒子を載せる基板表面にあらかじめ数mmの広域にナノメートルオーダーの微細凹凸４を設ける方法がある（ステップ２）。凹凸は均一であるほうが粒子の均一な分散が実現されやすい。
【００２４】
イオンビームを照射しエッチングにより基板表面に微細な凹凸を設ける原理を説明する。入射イオンと試料表面の構成原子との弾性衝突では、入射イオンの運動エネルギーは表面原子が構成するポテンシャル障壁に比べ十分大きい時にスパッタリングが起こる。原子核衝突によって伝達されるエネルギーが大きく、衝突によってエネルギーを得た固体原子の一部にはその運動方向が入射イオンと異なる方向の成分をもつようになり、表面から離脱する。イオンの運動エネルギーが数百ｅＶを超えると、入射イオン数に対するスパッタリングされる原子の数の比は１より大きくなり、固体が原子単位で削り取られる。一例として、ビーム径１mmほどのブロードイオンビームを偏心かつ回転させた試料に対し、６０°の角度で、６ｋＶのアルゴンビームを５分間時間分照射して広範囲にイオンビームを当てると原子レベルの微細な凹凸ができる。
【００２５】
一方プラズマ照射法による微細な凹凸を設ける方法は、ハイドロカーボン系等の有機物を低エネルギー（〜５０ｅＶ）・高周波Ｏ2プラズマによりＣＯ2とＨ2Ｏに分解し除去する手法であるが、高いエネルギーのプラズマは、分子の結合を破壊する強度を持つため基板構成原子のスパッタが発生する。イオンエネルギーの実際の値を決める要因は、プラズマチャンバー内の気体圧力，試料の位置，高周波電源出力の設定などである。静電形式のプラズマ生成の場合、１００ｅＶオーダーのイオンエネルギーを生成することが可能だが、これらの高エネルギーが基板の性質を大幅に変える。カーボン系の基板なら、約３分程度の照射で基板表面に微細な凹凸を形成することができる。
【００２６】
（ステップ３）（ステップ４）について
もう一つの対策は、基板との被着性を上げるために紫外線照射やポリカチオン処理５によって親水化処理を施す方法である。
【００２７】
（ステップ３）について
親水化処理を施す理由は、金属微粒子を滴下しても、滴下した液体が表面張力によって凝集し、中の金属微粒子も凝集してしまうことになり、金属微粒子の均一な分散が実現できないためである。親水化処理を施すことにより、滴下した液体が凝集せず基板上に均一に分散する。
【００２８】
無機物表面は短波長紫外線を照射すると表面改質し、親水化する。その後に被着物を付けると照射前より被着性が上がる。これは基板表面に一定エネルギー以上の光を照射すると基板内の電子が励起放出され、この放出があると内殻に空孔が生じ、イオンは正イオン化されるためである。
【００２９】
（ステップ４）について
更に親水性を高めるためにポリカチオン処理を行ってもよい。ポリカチオン処理とは試料の表面がプラスに帯電するように、プラスの荷電をもつ物質（ポリカチオン）の被膜６を試料表面に作成するものである。
【００３０】
一例として、ポリ−Ｌ−リジンの０.１％水溶液（ないし０.１Ｍリン酸衝液）を調整し、ガラス容器に入れて、冷蔵庫内に保存しておく。使用時に洗浄したガラス小片（カバーガラスかスライドガラスを小さく切ったもの）の上に、ポリ−Ｌ−リジン液を数滴滴下し、室温で数分間静置したのちに蒸留水で洗浄し、余分なポリカチオンを取り除く。上記処理により、基板清浄処理を実施した後も粒子の付着が安定し、金属微粒子の均等に分散し、粒子間隙が一定になる。なお、このケースでは、（ステップ５）の溶液滴下においては、ポリカチオン処理した基板への金属微粒子の被着性を高めるため、カチオン処理されたコロイド金属を用いてもよい。使用例としてはCationic Colloidal Gold 20nm(Conjugated to Poly-L-Lysine)（粒子径２０ｎｍ）等がある。
【００３１】
（ステップ５）について
図２（ｃ）にあるように作成した基板上にコロイド金属またはイオン液体中の金属微粒子を滴下する。滴下する溶液中の金属微粒子の分散は、濃度が高い場合には、滴下後粒子同士が凝集してしまう可能性がある。凝集すると客観的評価手法による評価結果のばらつきにつながる。粒子間の空隙が一定とならない場合には、コロイド金属またはイオン液体の濃度調整を行い希釈したものを滴下する。濃度は、粒子間の空隙と、電子顕微鏡等で観察したときに分解能評価を行うための一画像中に必要な粒子数とのバランスを見て決める。
【００３２】
滴下する際には、一定量を滴下するためにピペッター７を使用するとよい。また、スピンコーター等を使用すると均一に分散して付きやすい。その後、真空中または大気中に放置または加熱して、乾燥するまで待つ。
【００３３】
（ステップ６）について
金属微粒子や金属粒子を載せた基板の表面は、コロイド，イオン液体，ポリカチオン剤，溶媒等の有機物８で覆われている。ＳＥＭ観察ではこれらの有機物が観察の障害になり、像分解能を劣化させる原因となる。このため、図２（ｄ）のようにプラズマやイオンビームや紫外線照射９を実施し、有機物を除去し、試料の清浄性を確保しなければならない。
【００３４】
有機物の除去には、酸素プラズマが有効である。プラズマによって生成され解離した酸素は、表面上に存在する有機物と化学反応し、ＣＯ，ＣＯ2、およびＨ2Ｏに変化し、それらは真空システムの排気システムによって排出される。適切なプラズマ処理パラメータを設定するとイオンは低電圧空間電荷層で処理される対象物方向に加速され、１０ｅＶ〜１５ｅＶのエネルギーを得る。この空間電荷層は、プラズマをチャンバー壁，基板，試料ホルダに導く薄い正に帯電した層である。有機物の除去の場合、１０ｅＶ〜１５ｅＶの誘導結合エネルギーが必要である。このイオンエネルギーでは、スパッタは発生せず有機物だけが化学的に除去される。一例として、約３分程度の照射により表面に付着している有機物の共有結合をプラズマエネルギーで切り解離させることが可能である。
【００３５】
有機物を低エネルギーで短時間のイオンビーム照射によって除去する手法では、イオンが基板表面に衝突することにより、試料表面の原子がはじき出されるスパッタリング現象を利用して有機物を除去する。一例として、アルゴンイオンなら５ｋＶ，３分程度の照射でよい。高いエネルギーで長時間照射すると金属粒子が飛んでしまうので注意する。
【００３６】
紫外線照射によって有機物を除去する原理を説明する。短波長の紫外線から照射される１８４.９ｎｍはエネルギーが高く、ほとんどの分子の主鎖，側鎖を切断するエネルギーを持っている。大気中で紫外線を照射すると１８４.９ｎｍの高エネルギーにより有機物の分子の切断と同時に酸素分子Ｏ2の分解を行う。Ｏ2が分解され活性単分子のＯが発生し、まだ残っているＯ2と結合しＯ3を生成する。生成されたＯ3は２５３.７ｎｍのエネルギーを吸収し、Ｏ2，Ｏに分解し、さえあに活性単分子のＯを生成する。このＯは分子が切断され活性化している有機物の表面に付き酸化を行う。活性単分子のＯが付き、酸化された有機物はＣＯ2，Ｈ2Ｏなどの揮発性の物質に変化し除去される。
【００３７】
上記のステップを経ることにより、（１）粒径が一定（２）粒子間の空隙が一定（３）基板が（巨視的に）平滑（４）試料表面が清浄の条件を満たす標準試料を作成することができる。
【００３８】
上記作製フローを用い、分解能評価用の標準試料を作製した。コロイド金属粒子１０には、Cationic Colloidal Gold ２０ｎｍ（Conjugated to Poly-L-Lysine）を使用した。粒子を載せる部材として、Ｓｉ基板を用いた。Ｓｉ基板は、真空中で加熱しクリーニングを行った（ステップ１）。基板表面に微細な凹凸を設けるため、プラズマ照射法を用いた（ステップ２）。その後、ポリＬリジンを用いてポリカチオン処理を行い表面の親水性を高めたのち（ステップ３，ステップ４）、コロイド金属溶液をピペッターで滴下した（ステップ５）。滴下した基板は、コロイド金とポリＬリジンを十分結合させるため数時間放置したのち、余分なコロイド金属溶液を取り除いた。金属粒子や金属粒子をのせた基板の表面を覆っている有機物をプラズマ照射法により除去し、清浄化した（ステップ６）。作製した試料のＳＥＭ像を図９に示す。２０ｎｍの金属粒子が適当に分散され、ＳＥＭ測定倍率５０万倍でコントラスト良く確認されている。
【実施例２】
【００３９】
複数の粒径からなる分解能評価用試料作製方法を図３により説明する。
【００４０】
複数装置を複数の条件（加速電圧，プローブ電流等）で像分解能を評価したい場合は、粒径が異なる金属微粒子を１個の試料上で分散して作製する。平滑基板を作製するまでは実施例１と同様である。異なる粒径の金属微粒子が分散した溶液を混合後、ピペッター７から滴下すると、図３（ｄ）にあるように１個の試料上で異なる粒子径が実現する。例えば、粒径５ｎｍと２０ｎｍの２種類の金属微粒子で作製する場合、それら粒径の金属微粒子を含んだコロイド金属またはイオン液体を混合し、１つの試料上に塗布する。または、図４のように段階的に滴下してもよい。それぞれの粒径においてはバラツキがなく、均一な粒径の粒子分散であることが必須条件である。２種類の粒径のみが基板上に均一に分布して存在することになるので、異なる像分解能条件における装置評価が可能になる。また、１つの試料で異なる分解能の装置あるいは測定条件を評価することが可能となるため複数の試料を保持しなくてよい。本手法も、実施例１と同様、表面のコロイド，イオン液体，ポリカチオン剤，溶媒などの有機物８を図３（ｄ）のようにプラズマやイオンビームまたは紫外線照射９を実施し除去する。
【実施例３】
【００４１】
蒸着またはスパッタ法を用いた分解能評価用試料作製方法を図５により説明する。
【００４２】
実施例１では金属微粒子として、溶媒中のコロイド金属を使ったが、蒸着またはスパッタ法１１を用いて基板にそのまま被着させてもよい。平滑基板を作製するまでは実施例１，２と同様である。その後、金属微粒子を付着するため、図５（ｃ）にあるように蒸着またはスパッタ法１１を用いて基板上に分散させる。この場合、基板に対する粒子の密着性が不安定であるため、表面を荒らす基板作製が特に重要である。金属微粒子を蒸着またはスパッタで付着させる前に、基板表面を清浄にし、イオンビーム，プラズマ照射３で荒らし基板に均一にしっかり凹凸をつける。その後、目的の金属を蒸着やスパッタによって金属微粒子を付着させる。
【００４３】
図６にあるように、真空蒸着する際、蒸着量は蒸着源１２と試料１３との距離１４で決まる。蒸着量は蒸着させた金属の体積をＶとし、蒸着源から試料までの距離をＬとすると、蒸着された金属膜の厚さｔはｔ＝Ｖ／４πＬ2で決まる。マグネトロン電極を利用したイオンスパッタ装置であれば、ガス圧，真空度，放電電流，時間，試料とターゲットの距離が関係する。金属付着量や付着条件を厳密に制御することにより粒径の再現性を確保する。
【００４４】
実施例１〜３では、微細な凹凸を設ける処理を実施したが、基板に元々ナノメートルオーダーの凹凸がある場合、金粒子が良好に分散する場合には基板の処理は必要ない。
【実施例４】
【００４５】
本手法で作製した分解能評価用試料を用いて、像分解能の客観的な値付けを行う。その評価フローチャートを図７に、走査電子顕微鏡の概略図を図８に示す。フローチャートに沿って詳細を以下に説明する。まず、上記手順で作製した試料の画像を走査型電子顕微鏡にて取得する。その画像を元に例としてＣＧ法のアルゴリズムと分解能判定機能が搭載した走査型電子顕微鏡で客観的分解能評価を行う。測定された分解能値は記録され、その値が一定値以下なら終了し、一定値以上なら性能劣化のメッセージが表示される。このような機能を搭載した電子顕微鏡であれば常に分解能が保証された状態で測定可能な装置を提供できる。また、定期的に本評価を実施することにより、装置性能の経時変化を捉えることができる。
【００４６】
本発明を適用した走査電子顕微鏡の概略を説明する。図８の電子光学系は荷電粒子である電子を放出する荷電粒子源１５から発せられる荷電粒子線１６をレンズ２３により試料１７上に集束させて任意の順序で走査することができる。電子線の照射により試料１７の表面において発生する二次荷電粒子１８は検出器１９により、検出され、画像データとして画像演算制御の機能も持たせた制御装置２０に入力される。試料１７はＸ−Ｙ−Ｚステージ２１により３次元方向全ての方向に移動可能である。制御装置２０は荷電粒子源１５，レンズ２３，二次粒子検出系１９，Ｘ−Ｙ−Ｚステージ２１、および画像表示装置２２の制御も行う。電子線１６は、図示しない走査コイルで試料１７上を二次元的に走査する。二次粒子検出系１９内の二次電子検出器で検出された信号は、制御系２０内の信号増幅器で増幅された後、画像メモリに転送されて画像表示装置２２に試料像として表示・記録される。
【００４７】
実施例１により得られた画像（図９）のＣＧ法による分解能評価を行った。結果を図１０に示す。０.６ｎｍのResolution（分解能）が得られた。
【符号の説明】
【００４８】
１  コロイド金属またはイオン液体に分散する金属粒子
２  ＨＯＰＧやＳｉ等の平滑かつ導電性のある基板
３  イオンビームまたはプラズマ照射
４  微細凹凸
５  紫外線照射やポリカチオン処理
６  ポリカチオン被膜
７  ピペッター
８  有機物
９  プラズマやイオンビームや紫外線照射
１０  金属微粒子
１１  蒸着またはスパッタ法
１２  蒸着源
１３，１７  試料
１４  蒸着源と試料との距離
１５，１６  荷電粒子線
１８  二次荷電粒子
１９  検出器
２０  制御装置
２１  Ｘ−Ｙ−Ｚステージ
２２  画像表示装置
【図１】
2011158257.tif 000003
【図２】
2011158257.tif 000004
【図３】
2011158257.tif 000005
【図４】
2011158257.tif 000006
【図５】
2011158257.tif 000007
【図６】
2011158257.tif 000008
【図７】
2011158257.tif 000009
【図８】
2011158257.tif 000010
【図９】
2011158257.tif 000011
【図１０】
2011158257.tif 000012